(57)【特許請求の範囲】
【請求項１】
下記一般式（１）
【化１】
0003721389.tif 000024
（式中、分子中に含まれるｎ個のＲはそれぞれ同一又は異なっていてもよく、水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化２】
0003721389.tif 000025
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及びｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物の重合体からなる多分岐ポリマー鎖。
【請求項２】
下記一般式（１）
【化３】
0003721389.tif 000026
（式中、分子中に含まれるｎ個のＲはそれぞれ同一又は異なっていてもよく、水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化４】
0003721389.tif 000027
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及び該ｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物と、下記一般式（３）〜（７）で表されるアンヒドロ糖の中から選ばれる少なくとも１種の糖化合物との共重合体からなる多分岐ポリマー鎖。
【化５】
0003721389.tif 000028
【化６】
0003721389.tif 000029
【化７】
0003721389.tif 000030
【化８】
0003721389.tif 000031
【化９】
0003721389.tif 000032
（前記式中、Ｒ５、Ｒ６及びＲ７はそれぞれ同一又は異なっていてもよく、水素原子又は炭素数１〜３０の炭化水素基を示す）
【請求項３】
該炭化水素基が、アルキル基、アリール基又はアリールアルキル基である請求項１〜２のいずれかに記載の多分岐ポリマー鎖。
【請求項４】
分岐度が、０．０５〜１．００である請求項１〜３のいずれかに記載の多分岐ポリマー鎖。
【請求項５】
下記一般式（１）
【化１０】
0003721389.tif 000033
（式中、分子中に含まれるｎ個のＲはそれぞれ同一又は異なっていてもよく、水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化１１】
0003721389.tif 000034
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及び該ｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物を、カチオン開始剤又はアニオン開始剤の存在下で重合させることを特徴とする多分岐ポリマー鎖の製造方法。
【請求項６】
下記一般式（１）
【化１２】
0003721389.tif 000035
（式中、分子中に含まれるｎ個のＲは水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化１３】
0003721389.tif 000036
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及び該ｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物と、下記一般式（３）〜（７）で表されるアンヒドロ糖の中から選ばれる少なくとも１種の化合物とを、カチオン開始剤又はアニオン開始剤の存在下で反応させることを特徴とする多分岐ポリマー鎖の製造方法。
【化１４】
0003721389.tif 000037
【化１５】
0003721389.tif 000038
【化１６】
0003721389.tif 000039
【化１７】
0003721389.tif 000040
【化１８】
0003721389.tif 000041
（前記式中、各Ｒ５、Ｒ６及びＲ７はそれぞれ同一又は異なっていてもよく、水素原子又は炭素数１〜３０の炭化水素基を示す）
【請求項７】
該炭化水素基が、アルキル基、アリール基又はアリールアルキル基である請求項５〜６のいずれかに記載の方法。
【請求項８】
該多分岐ポリマー鎖の分岐度が、０．０５〜１．００である請求項５〜６のいずれかに記載の方法。
【発明の詳細な説明】
【技術分野】
【０００１】
本発明は、生体適合性のハイドロゲルとして増粘剤や人工被覆剤などの医用材料として有用なアンヒドロ糖由来の多分岐ポリマー鎖及びその製造方法に関する。
【背景技術】
【０００２】
有機合成的手法による多分岐多糖の合成は、Ｓｃｈｕｅｒｃｈ等により、グルコース誘導体などの無水糖（アンヒドロ糖）をカチオン開環重合する事により行なっている［Ｊ．Ａｍ．Ｃｈｅｍ．Ｓｏｃ．１９５９，８１，４０５４（非特許文献１）］。
しかしながら、この方法では、分岐度および分子量の制御は困難である。さらに、生成多分岐多糖は天然に存在するピラノース環からなるグルコシド結合を有するものに限定され、例えばフラノース環からなるものやグルコシド結合を有しないものなど多分岐多糖の多様な設計は困難である。
最近では多分岐多糖を得る化学合成的な例として、糖オキサゾリン誘導体のグルコシル化反応による多分岐アミノ多糖の合成が門川等によって報告されている［Ａｎｇｅｗ．Ｃｈｅｍ．Ｉｎｔ．Ｅｄ．１９９８，３７，２３７３−２３７６（非特許文献２）、Ｐｏｌｙｍ．Ａｄｖ．Ｔｅｃｈｎｏｌ．２０００，１１，１２２（非特許文献３）］。しかしながら、この方法の適合範囲はアミノ糖のみに限られ、その他の糖類への応用が困難である。
【０００３】
【非特許文献１】Ｊ．Ａｍ．Ｃｈｅｍ．Ｓｏｃ．１９５９，８１，４０５４
【非特許文献２】Ａｎｇｅｗ．Ｃｈｅｍ．Ｉｎｔ．Ｅｄ．１９９８，３７，２３７３−２３７６
【非特許文献３】Ｐｏｌｙｍ．Ａｄｖ．Ｔｅｃｈｎｏｌ．２０００，１１，１２２
【発明の開示】
【発明が解決しようとする課題】
【０００４】
本発明は、簡便に合成することのできるアンヒドロ糖由来の多分岐ポリマー鎖及びその製造方法を提供することをその課題とする。
【課題を解決するための手段】
【０００５】
本発明によれば、以下に示す多分岐ポリマー鎖及びその製造方法が提供される。
（１）下記一般式（１）
【化１９】
0003721389.tif 000002
（式中、分子中に含まれるｎ個のＲはそれぞれ同一又は異なっていてもよく、水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化２０】
0003721389.tif 000003
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及びｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物の重合体からなる多分岐ポリマー鎖。
（２）下記一般式（１）
【化２１】
0003721389.tif 000004
（式中、分子中に含まれるｎ個のＲはそれぞれ同一又は異なっていてもよく、水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化２２】
0003721389.tif 000005
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及び該ｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物と、下記一般式（３）〜（７）で表されるアンヒドロ糖の中から選ばれる少なくとも１種の糖化合物との共重合体からなる多分岐ポリマー鎖。
【化２３】
0003721389.tif 000006
【化２４】
0003721389.tif 000007
【化２５】
0003721389.tif 000008
【化２６】
0003721389.tif 000009
【化２７】
0003721389.tif 000010
（前記式中、Ｒ５、Ｒ６及びＲ７はそれぞれ同一又は異なっていてもよく、水素原子又は炭素数１〜３０の炭化水素基を示す）
（３）該炭化水素基が、アルキル基、アリール基又はアリールアルキル基である前記（１）〜（２）のいずれかに記載の多分岐ポリマー鎖。
（４）分岐度が、０．０５〜１．００である前記（１）〜（３）のいずれかに記載の多分岐ポリマー鎖。
（５）下記一般式（１）
【化２８】
0003721389.tif 000011
（式中、分子中に含まれるｎ個のＲはそれぞれ同一又は異なっていてもよく、水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化２９】
0003721389.tif 000012
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及び該ｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物を、カチオン開始剤又はアニオン開始剤の存在下で重合させることを特徴とする多分岐ポリマー鎖の製造方法。
（６）下記一般式（１）
【化３０】
0003721389.tif 000013
（式中、分子中に含まれるｎ個のＲは水素原子又は炭素数１〜３０の炭化水素基を示すが、該ｎ個のＲのうちその少なくとも１つは水素原子であり、ｎは１〜１０の整数を示す）
で表されるジアンヒドロ糖アルコール及び下記一般式（２）
【化３１】
0003721389.tif 000014
（式中、分子中に含まれるＲ１、ｍ個のＲ２、ｐ個のＲ３及びＲ４は同一又は異なっていてもよく、水素原子又は炭素数１〜３０の炭化水素基を示すが、該ｍ個のＲ２及び該ｐ個のＲ３のうちその少なくとも１つは水素原子であり、ｍは０〜２０の整数を示し、ｐは１〜２０の整数を示し、ｍ＋ｐは１〜２０の整数を示す）
で表されるアンヒドロ糖アルコールの中から選ばれる少なくとも１種の糖由来化合物と、下記一般式（３）〜（７）で表されるアンヒドロ糖の中から選ばれる少なくとも１種の化合物とを、カチオン開始剤又はアニオン開始剤の存在下で反応させることを特徴とする多分岐ポリマー鎖の製造方法。
【化３２】
0003721389.tif 000015
【化３３】
0003721389.tif 000016
【化３４】
0003721389.tif 000017
【化３５】
0003721389.tif 000018
【化３６】
0003721389.tif 000019
（前記式中、各Ｒ５、Ｒ６及びＲ７はそれぞれ同一又は異なっていてもよく、水素原子又は炭素数１〜３０の炭化水素基を示す）
（７）該炭化水素基が、アルキル基、アリール基又はアリールアルキル基である前記（５）〜（６）のいずれかに記載の方法。
（８）該多分岐ポリマー鎖の分岐度が、０．０５〜１．００である前記（５）〜（６）のいずれかに記載の方法。
【発明の効果】
【０００６】
本発明によれば、水溶性の多分岐多ポリマー鎖を再現性よく、かつ大量に合成することが出来、これにより工業的規模で多分岐ポリマー鎖を機能材料として使用することができる。さらに、本発明は、アミロペクチンなどの天然分岐糖鎖からの調達では不可能であった構造を有し、分子量、分岐度の調整も可能となり、用途に応じた多分岐糖鎖を得ることができる。
本発明の多分岐ポリマー鎖は、ハイドロゲルとしての増粘剤や生体適合性医用基盤材料等として用いられる。
【発明を実施するための最良の形態】
【０００７】
前記一般式（１）において、分子中に含まれるｎ個のＲは水素原子又は炭素数１〜３０、好ましくは１〜１０の炭化水素基を示すが、この場合の炭化水素基には、鎖状及び環状の炭化水素基が包含される。鎖状炭化水素基には、炭素数１〜３０、好ましくは１〜４のアルキル基及び炭素数２〜３０、好ましくは２〜５のアルケニル基等の鎖状脂肪族炭化水素由来の炭化水素基が包含される。環状の炭化水素基には、炭素数３〜３０、好ましくは５〜７のシクロアルキル基又はシクロアルケニル基等の脂環族炭化水素由来の炭化水素基及び芳香族炭化水素基が包含される。
芳香族炭化水素基には、炭素数６〜３０、好ましくは６〜１２のアリール基及び炭素数７〜３０、好ましくは７〜１０のアリールアルキル基等の芳香族炭化水素由来の炭化水素基が包含される。
本発明で好ましく用いられる炭化水素基は、アルキル基、アリール基及びアリールアルキル基の中から選ばれる炭化水素基である。
【０００８】
前記一般式（１）において、ｎは１〜１０の整数であるが、好ましくは１〜４の整数である。
また、前記一般式（１）のジアンヒドロ糖アルコールに含まれるｎ個のＲのうちその少なくとも１つは水素原子である。この水素原子は、ジアンヒドロ糖アルコールの重合反応において、その反応に関与し、得られる多分岐ポリマー鎖（多分岐多糖）の分岐度を高める。
【０００９】
前記一般式（１）で表されるジアンヒドロ糖アルコールを例示すると、１，２：５，６−ジアンヒドロ−Ｄ−マンニトール系化合物、１，２：５，６−ジアンヒドロ−Ｌ−イジトール系化合物、１，２：５，６−ジアンヒドロ−アリトール系化合物、１，２：５，６−ジアンヒドロ−ガラクチトール系化合物、１，２：５，６−ジアンヒドロ−グルシトール系化合物、１，２：４，５−ジアンヒドロ−キシリトール系化合物等が挙げられる。
【００１０】
前記一般式（２）において、分子中に含まれるＲ１、ｍ個のＲ２、ｐ個のＲ３及びＲ４は水素原子又は炭素数１〜３０の炭化水素基を示す。
この場合の炭化水素基には、前記前記一般式（１）のＲに関して示したものと同様の炭化水素基が包含される。好ましい炭化水素基は、アルキル基、アリール基又はアリールアルキル基である。
【００１１】
一般式（２）において、ｍは０〜２０、好ましくは０〜４の整数を示し、ｐは１〜２０、好ましくは１〜４の整数を示し、ｍ＋ｐは１〜２０の整数を示す。
また、前記一般式（２）のアンヒドロ糖アルコールに含まれるｍ個のＲ２及びｐ個のＲ３のうちその少なくとも１つは水素原子である。この水素原子は、アンヒドロ糖アルコールの重合反応において、その反応に関与し、得られる多分岐ポリマー鎖（多分岐ポリエーテル）の分岐度を高める。
【００１２】
前記一般式（２）で表されるアンヒドロ糖アルコールを例示すると、１，２−アンヒドロ−Ｄ−マンニトール系化合物、１，２−アンヒドロ−Ｌ−イジトール系化合物、１，２−アンヒドロ−アリトール系化合物、１，２−アンヒドロ−ガラクチトール系化合物、１，２−アンヒドロ−グリシトール系化合物、１，２−アンヒドロ−キシリトール系化合物、１，２−アンヒドロ−スレイトール系化合物系化合物等が挙げられる。
【００１３】
本発明の多分岐ポリマー鎖は、前記一般式（１）及び一般式（２）で表されるアンヒドロ糖アルコールの中から選ばれる少なくとも１種の糖由来化合物を、重合開始剤として、カチオン開始剤又はアニオン開始剤を用いて重合させることによって製造することができる。
【００１４】
カチオン開始剤としては、従来公知のもの、例えば、スルフォニウムアントモネートなどの熱カチオン開始剤や光カチオン開始剤、三フッ化ホウ素エーテラート、四塩化スズ、五塩化アンチモン、五フッ化リンなどのルイス酸、トリフルオロメタンスルホン酸などのブレンステッド酸等を用いることができる。
アニオン開始剤としては、従来公知のもの、例えば、ＫＯＨなどの水酸化物、ｔｅｒｔ−ＢｕＯＫやＺｎ（ＯＣＨ３）２などの金属アルコラート等の使用が好ましい。
開始剤の使用量は、原料糖化合物に対して、１〜１０ｗｔ％程度である。
【００１５】
重合反応においては、有機溶媒を使用することができるが、この場合の有機溶媒としては、テトラヒドロフラン、ジクロロメタン、プロピレンカーボネートなどを用いることができる。
【００１６】
本発明におけるアンヒドロ糖アルコールの重合のメカニズムを示すと、前記一般式（１）のジアンヒドロ糖アルコールの重合反応の場合は、原料であるジアンヒドロ糖アルコールの一方のアンヒドロ基が開環し、他方のアンヒドロ基へ求核あるいは求電子攻撃することで環化、さらに他の糖の水酸基と結合する。その結果、グルコシド結合を有しない天然にはない構造単位からなる分岐した糖鎖ポリマー（多分岐糖鎖ポリマー）が形成される。一方、前記一般式（２）のアンヒドロ糖アルコールの場合には、１，２−、１，４−、１，５−、２，３−、３，５−等のアンヒドロ結合が開環し、他の糖の水酸基と結合することで、分岐したポリエーテル鎖（多分岐ポリエーテル）が形成される。また、一般式（１）および（２）のアンヒドロ糖アルコールを混合した場合の重合反応は、上記のメカニズムが共存し、多分岐多糖と多分岐ポリエーテルが共存した重合体が形成される。
【００１７】
前記一般式（１）のジアンヒドロ糖アルコール（ｎ＝２）の重合体の構造式を示すと、下記一般式（ａ）で表される。
【化３７】
0003721389.tif 000020
【００１８】
前記一般式（２）のアンヒドロ糖アルコール（Ｒ１＝Ｒ４＝Ｈ、ｍ＝ｐ＝２）の重合体の構造式を示すと、下記一般式（ｂ）で表される。
【００１９】
【化３８】
0003721389.tif 000021
【００２０】
本発明の多分岐ポリマー鎖において、その分岐度は、好ましくは０．０５〜１．００、より好ましくは０．４５〜１．０である。この場合の多分岐度は、Ｆｒｅｃｈｅｔの式：［分岐度＝（分岐ユニット数＋ポリマー末端数）／（分岐ユニット数＋ポリマー末端数＋直鎖ユニット数）］によって算出される。このＦｒｅｃｈｅｔの式によると、直鎖状ポリマーの分岐度は０で、デンドリマーの分岐度は１となる。
【００２１】
本発明による多分岐ポリマー鎖は、樹枝状に近い形をしており、分岐鎖からもさらに分岐が出来ていると考えられる。本発明の多分岐ポリマー鎖は、フラノース型の糖ユニットからなるグルコシド結合を有しない天然にはない特殊な構造単位からなる糖鎖である。
【００２２】
本発明による前記一般式（１）及び（２）の糖化合物（アンヒドロ糖アルコール）の重合体において、その分子量は（静的光散乱法）は、通常、１万以上、好ましくは２０万以上である。
【実施例】
【００２３】
以下、本発明を実施例により詳述する。
【００２４】
実施例１
（１，２：５，６−ジアンヒドロ−Ｄ−マンニトールのカチオン重合）
窒素雰囲気下、シュレンク管内に１，２−５，６−ジアンヒドロ−Ｄ−マンニトール（０．５ｇ，Ｄ−マンニトールより合成した）、乾燥ジクロロメタン（６．８ｍＬ、関東化学、モノマー濃度０．５ｍｏｌ・Ｌ−１）を入れ、０℃に冷却後、開始剤として三フッ化ホウ素エーテラート２．６μＬ、関東化学）を滴下し、重合を開始した。２００時間後、重合溶液をメタノール中に注ぎ重合を停止した。アンモニア水溶液にて中和後、溶媒を留去し、水中で透析膜（スペクトラポアＭＷ５００）を用いて精製した。収量０．２０９ｇ、収率４１．８％。重量平均分子量１，９００（ＳＥＣ，０．２ｍｏｌ・Ｌ−１硝酸ナトリウム水溶液、４０℃）、分散度２．２３。重量平均分子量３．１×１０５（ＳＬＳ，０．２ｍｏｌ・Ｌ−１硝酸ナトリウム水溶液、４０℃）。慣性半径８３ｎｍ（ＳＬＳ，０．２ｍｏｌ・Ｌ−１硝酸ナトリウム水溶液、４０℃）。流体力学半径６７ｎｍ（ＤＬＳ，０．２ｍｏｌ・Ｌ−１硝酸ナトリウム水溶液、４０℃）。
生成物（多分岐糖鎖）の各種溶媒に対する溶解度（濃度：３０ｍｇ／ｍＬ、溶解時間１時間）を表１に示す。
【００２５】
【表１】
0003721389.tif 000022
表中、○は溶解、×は不溶を表す。
【００２６】
生成物の１ＨＮＭＲスペクトルおよび１３ＣＮＭＲスペクトルをそれぞれ図１および図２に示す。直鎖の糖鎖では末端（Ｃ１）の炭素由来のピークがほとんどみられないのに対し、本発明の糖鎖末端（Ｃ１）の炭素由来のピーク（６０ｐｐｍ付近）が大きく見られる。さらに他の炭素に由来するピークも数本に分裂していることから、多分岐状になっていることがわかる。ＳＥＣで測定した重量平均分子量が静的光散乱法で測定した重量平均分子量よりも小さく出る。この傾向はポリマーの有効体積のちがいによるもので、多分岐ポリマーにはよく観察される。
【００２７】
実施例２
（１，２：５，６−ジアンヒドロ−Ｄ−マンニトールのアニオン重合）
窒素雰囲気下、シュレンク管内に１，２−５，６−ジアンヒドロ−Ｄ−マンニトール（０．５ｇ，Ｄ−マンニトールより合成した）、乾燥テトラヒドロフラン（３．４ｍＬ、関東化学、モノマー濃度１．０ｍｏｌ・Ｌ−１）を入れ、開始剤として１．０ｍｏｌ・Ｌ−１  ｔｅｒｔ−ブトキシカリウム／ＴＨＦ溶液（０．１７ｍＬ、関東化学）を滴下し、重合を開始した。３０時間後、重合溶液をメタノール中に注ぎ重合を停止した。ドライアイスにて中和後、溶媒を留去し、水中で、透析膜（スペクトラポアＭＷ５００）を用いて精製した。収量０．０８５ｇ、収率１７．０％、比旋光度＋１９．７（ｃ  １．０，Ｈ２Ｏ，２３℃）。重量平均分子量１６００（ＳＥＣ，０．２ｍｏｌ・Ｌ−１硝酸ナトリウム水溶液、４０℃）、分散度５．０７、重量平均分子量１３．１×１０５（ＳＬＳ，０．２ｍｏｌ・Ｌ−１硝酸ナトリウム水溶液、４０℃）、慣性半径１３１ｎｍ（ＳＬＳ，０．２ｍｏｌ・Ｌ−１硝酸ナトリウム水溶液、４０℃）、流体力学半径１３２ｎｍ（ＤＬＳ，０．２ｍｏｌ・Ｌ−１硝酸ナトリウム水溶液、４０℃）。
生成物の１ＨＮＭＲスペクトルおよび１３ＣＮＭＲスペクトルをそれぞれ図３および図４に示す。
【００２８】
実施例３
（２，３−アンヒドロ−エリスリトールのカチオン重合）
窒素雰囲気下、シュレンク管内に２，３−アンヒドロ−エリスリトール（１．０ｇ，シス−２−ブテン−1，４−ジオールより合成した）を入れ、１００℃に加熱後、開始剤として三フッ化ホウ素エーテラート（６．２μＬ、関東化学）を滴下し、重合を開始した。１２０時間後、重合溶液を水中に注ぎ重合を停止した。アンモニア水溶液にて中和後、溶媒を留去し、水中で透析膜（スペクトラポアＭＷ５００）を用いて精製した。収量 ０．２９４ｇ、収率２９．４％。重量平均分子量９７０（ＳＥＣ，０．２ｍｏｌ・Ｌ−１硝酸ナトリウム水溶液、４０℃）。重量平均分子量３．０×１０５（ＳＬＳ，０．２ｍｏｌ・Ｌ−１硝酸ナトリウム水溶液、４０℃）。慣性半径１１６ｎｍ（ＳＬＳ，０．２ｍｏｌ・Ｌ−１硝酸ナトリウム水溶液、４０℃）。固有粘度０．０２２ｄＬ・ｇ−１。
生成物（多分岐糖鎖）の各種溶媒に対する溶解度（濃度：３０ｍｇ／ｍＬ、溶解時間１時間）を表１に示す。
【００２９】
【表２】
0003721389.tif 000023
表中、○は溶解、×は不溶を表す。
【００３０】
生成物の１ＨＮＭＲスペクトルおよび１３ＣＮＭＲスペクトルをそれぞれ図５および図６に示す。直鎖の糖鎖でわずかに見られる末端（Ｃ３）の炭素由来のピークが本発明の糖鎖では、７０ｐｐｍ付近に大きく見られる。さらに他の炭素に由来するピークも数本に分裂していることから、多分岐状になっていることがわかる。ＳＥＣで測定した重量平均分子量が静的光散乱法で測定した重量平均分子量よりも小さく出る。さらに動粘度測定において固有粘度が小さな値を示した。この傾向はポリマーの有効体積のちがいによるもので、多分岐ポリマーにはよく観察される。
【００３１】
実施例４
窒素雰囲気下、シュレンク管内に２，３−アンヒドロ−エリスリトール（１．０ｇ）、１，６−アンヒドロ−β−Ｄ−マンノピラノース（０．１６２ｇ）、そしてプロピレンカーボネート（２．５ｍＬ）を入れ、１３０℃で原料を溶解し、６６重量％２−ブテニル−テトラメチレンスルフォニウムヘキサフルオロアンチモネート溶液を添加して重合を開始した。１９２時間重合した。重合溶液を水中に注ぎ重合を停止した。アンモニア水溶液にて中和後、溶媒を留去し、水中で透析膜（スペクトラポアＭＷ５００）を用いて精製した。収量 ０．３０４ｇ、収率２６．２％。重量平均分子量１２００（ＳＥＣ，０．２ｍｏｌ・Ｌ−１硝酸ナトリウム水溶液、４０℃）。重量平均分子量７．３×１０５（ＳＬＳ，０．２ｍｏｌ・Ｌ−１硝酸ナトリウム水溶液、４０℃）。
【図面の簡単な説明】
【００３２】
【図１】実施例１で作製した多分岐糖鎖の４００ＭＨｚ、１ＨＮＭＲ（溶媒：重水、２５℃）の測定スペクトルを示す図である。
【図２】実施例１で作製した多分岐糖鎖の４００ＭＨｚ、１３ＣＮＭＲ（溶媒：重水、２５℃）の測定スペクトルを示す図である。
【図３】実施例２で作製した多分岐糖鎖の４００ＭＨｚ、１ＨＮＭＲ（溶媒：重水、２５℃）の測定スペクトルを示す図である。
【図４】実施例２で作製した多分岐糖鎖の４００ＭＨｚ、１３ＣＮＭＲ（溶媒：重水、２５℃）の測定スペクトルを示す図である。
【図５】実施例３で作製した多分岐糖鎖の４００ＭＨｚ、１ＨＮＭＲ（溶媒：重水、２５℃）の測定スペクトルを示す図である。
【図６】実施例３で作製した多分岐糖鎖の４００ＭＨｚ、１３ＣＮＭＲ（溶媒：重水、２５℃）の測定スペクトルを示す図である。
【図１】
0003721389.tif 000042
【図２】
0003721389.tif 000043
【図３】
0003721389.tif 000044
【図４】
0003721389.tif 000045
【図５】
0003721389.tif 000046
【図６】
0003721389.tif 000047